ХРОМОНИКЕЛЕВЫЙ СПЛАВ С ХОРОШИМИ ПОКАЗАТЕЛЯМИ ОБРАБАТЫВАЕМОСТИ, ПРЕДЕЛА ПОЛЗУЧЕСТИ И КОРРОЗИОННОЙ СТОЙКОСТИ

1. Хромоникелевый сплав, содержащий, в мас. %: 29 - 37% хрома, 0,001 - 1,8% алюминия, 0,10 - 7,0% железа, 0,001 - 0,50% кремния, 0,005 - 2,0% марганца, 0,00 -1,00% титана и/или 0,00 - 1,10% ниобия, по 0,0002 - 0,05% каждого из магния и/или кальция, 0,005 - 0,12% углерода, 0,001 - 0,050% азота, 0,001 - 0,030% фосфора, 0,0001 - 0,020% кислорода, не более 0,010% серы, не более 2,0% молибдена, не более 2,0% вольфрама, остальное - никель и обычные, технологически обусловленные примеси, при этом состав сплава удовлетворяет следующим условиям:
при этом Cr, Fe, Al, Si, Ti, Nb, С, W и Mo означают концентрацию соответствующих элементов в % по массе.
2. Сплав по п. 1, содержащий хром в количестве от 30 до 37%.
3. Сплав по п. 1 или 2, содержащий хром в количестве от >32 до 37%.
4. Сплав по п. 1 или 2, содержащий алюминий в количестве от 0,001 до 1,4%.
5. Сплав по п. 1 или 2, содержащий железо в количестве от 0,1 до 4,0%.
6. Сплав по п. 1 или 2, содержащий кремний в количестве от 0,001 до 0,2%.
7. Сплав по п. 1 или 2, содержащий марганец в количестве от 0,005 до 0,50%.
8. Сплав по п. 1 или 2, содержащий титан в количестве от 0,001 до 0,60%.
9. Сплав по п. 1 или 2, содержащий ниобий в количестве от 0,00 до 1,0%.
10. Сплав по п. 1 или 2, содержащий углерод в количестве от 0,01 до 0,12%.
11. Сплав по п. 1 или 2, при необходимости содержащий иттрий в количестве от 0,01 до 0,20%.
12. Сплав по п. 1 или 2, при необходимости содержащий лантан в количестве от 0,001 до 0,20%.
13. Сплав по п. 1 или 2, при необходимости содержащий церий в количестве от 0,001 до 0,20%.
14. Сплав по п. 13, содержащий мишметалл с высоким содержанием церия в количестве от 0,001 до 0,20%.
15. Сплав по п. 1 или 2, при необходимости содержащий цирконий в количестве от 0,01 до 0,2%.
16. Сплав по п. 15, в котором цирконий полностью или частично замещен гафнием в количестве от 0,001 до 0,20%.
17. Сплав по п. 1 или 2, при необходимости содержащий бор в количестве от 0,0001 до 0,008%.
18. Сплав по п. 1 или 2, при необходимости содержащий кобальт в количестве от 0,00 до 5,0%.
19. Сплав по п. 1 или 2, при необходимости дополнительно содержащий медь в количестве не более 0,5%, при этом условие 4а включает Cu:
где: Cr, Fe, Al, Si, Ti, Nb, Cu, W и Mo означают концентрацию соответствующих элементов в % по массе.
20. Сплав по п. 1 или 2, при необходимости дополнительно содержащий ванадий в количестве не более 0,5%.
21. Сплав по п. 1 или 2, содержащий в виде примеси не более 0,002% Pb, не более 0,002% Zn, не более 0,002% Sn,
22. Сплав по п. 1 или 2, который обладает особо хорошей обрабатываемостью, если содержание элементов удовлетворяет условию:
при этом Cr, Ti, Nb и С означают концентрацию соответствующих элементов в % по массе.
23. Сплав по п. 1 или 2, который обладает особо хорошей жаропрочностью/пределом ползучести, если содержание элементов удовлетворяет условию:
для сплава, не содержащего бора, при этом Cr, Ti, Nb, Al, Si, С означают концентрацию соответствующих элементов в % по массе,
для сплава, содержащего бор,
при этом Cr, Ti, Nb, Al, Si, С, В означают концентрацию соответствующих элементов в % по массе.
24. Применение сплава по любому из пунктов 1-23 в виде ленты, листа, проволоки, прутка, сварной трубы с продольным швом или бесшовной трубы.
25. Применение сплава по любому из пунктов 1-23 для производства бесшовных труб.
26. Применение сплава по любому из пунктов 1-23 в сильно науглероживающих атмосферах.
27. Применение сплава по любому из пунктов 1-23 в качестве конструктивного элемента в нефтехимической промышленности.
28. Применение сплава по любому из пунктов 1-23 в строительстве печей.